光透過性の上基板と、この上基板と所定の空隙を空けて対向した下基板と、上記上基板下面及び上記下基板上面の外周内縁に形成されたスペーサと、上記空隙内に充填された電解液からなり、上記下基板上面に下導電層を設けると共に、外周に色素を吸着したチタニア層が形成された複数の導電金属細線を、上記空隙内に配設した色素増感太陽電池。しかしながら、上記従来の色素増感太陽電池においては、上基板1下面に光透過性ではあるが上導電層2が形成されているため、上方からの光がこの上導電層2を通ることによって、光の透過率が75~78前後の低いものとなってしまうと共に、この弱い光でチタニア層3の色素の電子が励起されて発電が行われるため、光から電力への変換効率も6~10程度の小さなものになってしまうという課題があった。本発明は、このような従来の課題を解決するものであり、光の透過率の低下を防ぎ、変換効率の良好な色素増感太陽電池を提供することを目的とする。上記目的を達成するために本発明は、光透過性の上基板と、上面に下導電層が形成された下基板間の空隙内に、外周に色素を吸着したチタニア層が形成された、複数の導電金属細線を配設して色素増感太陽電池を構成したものであり、上基板のみを通った透過率が90以上の光によって、大きな受光面積で導電金属細線外周のチタニア層の色素の電子の励起が行えるため、光から電力への変換効率が10~15前後の、良好な変換効率で発電を行うことが可能な色素増感太陽電池を得ることができるという作用を有するものである。以上のように本発明によれば、光の透過率の低下を防ぎ、変換効率の良好な色素増感太陽電池を実現することができるという有利な効果が得られる。以下、本発明の実施の形態について、図1~図3を用いて説明する。なお、これらの図面は構成を判り易くするために、部分的に寸法を拡大して表している。実施の形態図1は本発明の一実施の形態による色素増感太陽電池の断面図、図2は同分解斜視図であり、同図において、11は光透過性の上基板で、ポリエステルやポリカーボネート、ポリオレフィン等によってフィルム状、またはガラスやアクリル等によって薄板状に形成されている。また、12は上基板11と同様の光透過性の下基板で、この上面には酸化インジウム錫や酸化錫等の上に白金やカーボン等がスパッタ法等によって積層された、光透過性の下導電層13が形成されている。そして、14は略額縁状でポリエステルやエポキシ等の絶縁樹脂製のスペーサで、上基板11下面と下基板12上面の外周内縁に形成されると共に、このスペーサ14によって上基板11と下基板12の外周が貼り合わされ、上基板11と下基板12が所定の空隙を空けて対向している。さらに、15はヨウ素イオン溶液等のレドックス系の電解液で、この電解液15が上基板11と下基板12の間の空隙内に充填されている。また、16は直径が0.01~1mm前後の銅や銀等の導電金属細線で、図3の部分斜視図に示すように、この外周にはルテニウム系やクマリン系色素を吸着した、酸化チタンから形成されたチタニア層17が設けられている。さらに、この外周にチタニア層17が形成された複数の導電金属細線16が、図2に示すように、所定間隔で略櫛歯状に連結されると共に、これが上基板11と下基板12間の空隙内に、下導電層13と対向するように配設されて、色素増感太陽電池が構成されている。そして、このように構成された色素増感太陽電池が上基板11を上面にして、携帯電話や音楽プレーヤ、リモコン送信機等の電子機器の表面に装着されると共に、導電金属細線16と下導電層13端部の電極部16Aと13Aが、コネクタや配線基板図示せず等によって機器の電子回路図示せずに電気的に接続される。以上の構成において、太陽光や蛍光灯の光等が上基板11に入射すると、これが上基板11を通って、複数の導電金属細線16外周のチタニア層17の色素の電子を励起し、この励起電子が酸化チタンを介して導電金属細線16に流れると共に、下導電層13からは電解液15内のイオンを介して、電子がチタニア層17の色素に供給されて発電が行われる。また、この光によって発電した電力が色素増感太陽電池から、電極部16Aと13Aを介して機器の電子回路に供給され、これによって機器の様々な動作や機能の切換え等が行なわれる。つまり、上方からの光が光透過性の上基板11を透過し、この光によって複数の導電金属細線16外周に形成されたチタニア層17の、酸化チタンに吸着された色素の電子が励起されることで、色素増感太陽電池の発電が行われるように構成されている。そして、この時、上方からの光は上基板11のみを通るだけで空隙内に入射するため、90以上の高い透過率の光によって、複数の導電金属細線16外周のチタニア層17の、色素の電子の励起が行われる。すなわち、空隙内に配設された複数のチタニア層17の上方には、上基板11しか配置されていないため、明るさが殆んど損なわれることなく光が空隙内に入射し、この光を複数のチタニア層17が受光できるようになっている。また、所定間隔で略櫛歯状に連結された導電金属細線16外周の、複数のチタニア層17は、略円柱状に細長く形成されているため、上面だけでなく、これに外周の両側面も加わった大きな受光面積で、空隙内に入射した光を各々が受光して発電が行われる。つまり、一本一本のチタニア層17は細長いが、各々が受光する範囲が広いため、複数のチタニア層17全体としては大きな面積で光を受光でき、光から電力への変換効率が10~15前後の、良好な変換効率で発電を行うことが可能なようになっている。さらに、発電を行う複数のチタニア層17が、直径0.01~1mm前後の細長い導電金属細線16の外周に形成されているため、上基板11と下基板12にフィルムを用いた場合、色素増感太陽電池に多少の曲げが加わった場合でも、全体が比較的容易に弾性変形可能な、屈曲性に優れた構成となっている。なお、以上の説明では、上面に加え下面の下導電層13も光透過性に形成した構成について説明したが、ニッケル等の上に白金やカーボン等を積層して下導電層13を形成することで、色素増感太陽電池をより安価に形成することができると共に、さらに屈曲性を向上させることも可能となる。このように本実施の形態によれば、光透過性の上基板11と、上面に下導電層13が形成された下基板12間の空隙内に、外周に色素を吸着したチタニア層17が形成された、複数の導電金属細線16を配設することで、上基板11のみを通った透過率が90以上の光によって、大きな受光面積で導電金属細線16外周のチタニア層17の色素の電子の励起が行えるため、光から電力への変換効率が10~15前後の、良好な変換効率で発電を行うことが可能な色素増感太陽電池を得ることができるものである。